(57)【要約】【課題】  洗浄時の金属の腐食を抑えることができる酸洗腐食抑制剤、及びこの酸洗腐食抑制剤を含有し、錆及びスケール等を十分に除去することができ、且つ金属そのものの腐食を抑えることができる耐食性酸洗液を提供する。【解決手段】  本発明の酸洗腐食抑制剤は、レゾルシノールジグリシジルエーテル、ヒドロキノンジグリシジルエーテル及びカテコールジグリシジルエーテルのうちの少なくとも１種のエポキシ化合物とポリアミン（メタキシリレンジアミン等の芳香族アミン、トリエチレンテトラミン等の脂肪族アミンなど）とを反応させてなる化合物の塩（塩酸、硫酸等との塩）を含有する。また、本発明の耐食性酸洗液は、本発明の酸洗腐食抑制剤を含有する。【選択図】  なし【特許請求の範囲】
【請求項１】
レゾルシノールジグリシジルエーテル、ヒドロキノンジグリシジルエーテル及びカテコールジグリシジルエーテルのうちの少なくとも１種のエポキシ化合物とポリアミンとを反応させてなる化合物の塩を含有することを特徴とする酸洗腐食抑制剤。
【請求項２】
上記エポキシ化合物が上記レゾルシノールジグリシジルエーテルである請求項１に記載の酸洗腐食抑制剤。
【請求項３】
上記ポリアミンが芳香族ポリアミンである請求項１又は２に記載の酸洗腐食抑制剤。
【請求項４】
上記反応に用いられる上記ポリアミンの上記エポキシ化合物に対するモル比が１．２〜５である請求項１乃至３のうちのいずれか１項に記載の酸洗腐食抑制剤。
【請求項５】
レゾルシノールジグリシジルエーテルと芳香族ポリアミンとを反応させてなる化合物の塩を含有し、該反応に用いられる該芳香族ポリアミンの該レゾルシノールジグリシジルエーテルに対するモル比が１．２〜３．５であることを特徴とする酸洗腐食抑制剤。
【請求項６】
請求項１乃至５のうちのいずれか１項に記載の酸洗腐食抑制剤を含有することを特徴とする耐食性酸洗液。
【発明の詳細な説明】
【技術分野】
【０００１】
本発明は、酸洗腐食抑制剤及びそれを用いた耐食性酸洗液に関する。更に詳しくは、本発明は、鋼板の錆及び熱間圧延等において発生するスケールなどを除去する際に用いられる酸洗浄液に配合され、洗浄時の金属の腐食を抑えることができる酸洗腐食抑制剤、及びこの酸洗腐食抑制剤を含有し、錆及びスケール等を十分に除去することができ、且つ金属そのものの腐食を抑えることができる耐食性酸洗液に関する。
【背景技術】
【０００２】
鋼板の錆及び熱間圧延等において発生するスケールなどを除去する際に用いられる酸洗浄液として、従来から、塩酸及び硫酸等の無機酸、シュウ酸及びクエン酸等の有機酸、並びにエチレンジアミン四酢酸等のキレート剤などが水溶液の形態で用いられている。また、これらの酸洗浄液による金属の腐食を抑えるため、酸洗浄液には、イミダゾリン系化合物、ベンゾチアゾール等の有機硫黄化合物、アミン類、及び第４級アンモニウム塩などの腐食抑制剤が配合されている（例えば、特許文献１及び特許文献２参照。）。更に、洗浄を促進するため、酸洗浄液には、チオグリコール酸誘導体及びメルカプトプロピオン酸誘導体等が配合されることもある。
【０００３】
また、近年、洗浄温度を高くして、より短時間で処理することで、洗浄の効率化が図られている。更に、酸洗浄液を繰り返し用いることでコストダウンが図られている。このように酸洗浄液を繰り返し用いた場合は、酸洗浄液に含有される第一鉄イオン及び第二鉄イオンが徐々に増加するが、特に、この第二鉄イオンの増加により腐食抑制の作用が低下する。そのため、第二鉄イオンが増加しても腐食抑制の作用が十分に維持される腐食抑制剤が必要とされている。
【０００４】
【特許文献１】特開２０００−９６０４９号公報
【特許文献２】特開２００３−１６６０８９号公報
【発明の開示】
【発明が解決しようとする課題】
【０００５】
本発明は、上記の状況に鑑みてなされたものであり、鋼板の錆及び熱間圧延等において発生するスケールなどを除去する際に用いられる酸洗浄液に配合され、洗浄時の金属の腐食を抑えることができる酸洗腐食抑制剤、更には、繰り返し用いたときに、第二鉄イオン等が増加しても、腐食抑制の作用が維持される酸洗腐食抑制剤を提供することを目的とする。また、この酸洗腐食抑制剤を含有し、錆及びスケール等を十分に除去することができ、且つ金属そのものの腐食を抑えることができる耐食性酸洗液を提供することを目的とする。
【課題を解決するための手段】
【０００６】
本発明は以下のとおりである。
１．レゾルシノールジグリシジルエーテル、ヒドロキノンジグリシジルエーテル及びカテコールジグリシジルエーテルのうちの少なくとも１種のエポキシ化合物とポリアミンとを反応させてなる化合物の塩を含有することを特徴とする酸洗腐食抑制剤。
２．上記エポキシ化合物が上記レゾルシノールジグリシジルエーテルである上記１．に記載の酸洗腐食抑制剤。
３．上記ポリアミンが芳香族ポリアミンである上記１．又は２．に記載の酸洗腐食抑制剤。
４．上記反応に用いられる上記ポリアミンの上記エポキシ化合物に対するモル比が１．２〜５である上記１．乃至３．のうちのいずれか１項に記載の酸洗腐食抑制剤。
５．レゾルシノールジグリシジルエーテルと芳香族ポリアミンとを反応させてなる化合物の塩を含有し、該反応に用いられる該芳香族ポリアミンの該レゾルシノールジグリシジルエーテルに対するモル比が１．２〜３．５であることを特徴とする酸洗腐食抑制剤。
６．上記１．乃至５．のうちのいずれか１項に記載の酸洗腐食抑制剤を含有することを特徴とする耐食性酸洗液。
【発明の効果】
【０００７】
本発明の酸洗腐食抑制剤によれば、鋼板等の洗浄時における金属の腐食を抑えることができ、更には、繰り返し用いたときに、第二鉄イオン等が増加しても、腐食抑制の作用が維持される。
また、エポキシ化合物がレゾルシノールジグリシジルエーテルである場合は、より優れた腐食抑制作用が奏される。
更に、ポリアミンが芳香族ポリアミンである場合も、より優れた腐食抑制作用が奏される。
また、ポリアミンのエポキシ化合物に対するモル比が１．２〜５である場合は、これらを反応させてなる化合物の塩を塩酸等の酸洗浄液に十分に溶解させることができ、優れた腐食抑制作用が奏される。
本発明の他の酸洗腐食抑制剤は、鋼板等の洗浄時における金属の腐食を抑える作用が特に優れている。
本発明の耐食性酸洗液によれば、鋼板の錆及び熱間圧延等において発生するスケールなどを十分に除去することができ、且つ金属そのものの腐食を抑えることができる。
【発明を実施するための最良の形態】
【０００８】
上記「エポキシ化合物」としては、レゾルシノールジグリシジルエーテル、ヒドロキノンジグリシジルエーテル及びカテコールジグリシジルエーテルのうちの少なくとも１種が用いられる。このエポキシ化合物としては、少なくとも一部がレゾルシノールジグリシジルエーテルであることが好ましく、全量がレゾルシノールジグリシジルエーテルであることがより好ましい。レゾルシノールジグリシジルエーテルを用いた場合は、ポリアミンと反応させてなる化合物の塩（以下、「腐食抑制化合物」という。）を塩酸等の酸洗浄液に容易に溶解させることができ、腐食抑制の作用に優れる耐食性酸洗液を容易に調製することができる。
【０００９】
上記「ポリアミン」としては、アミノ基（-ＮＨ２）及び二級アミン構造［-ＮＨＲ（Ｒは炭化水素残基である。）］の少なくとも一方を有し、アミノ基と二級アミン構造との合計が２個以上であるポリアミンが用いられる。このポリアミンとしては、アミノ基を有するポリアミンが好ましく、２個以上のアミノ基を有するポリアミンがより好ましい。アミノ基を有するポリアミンは反応性が高く、ポリアミンとエポキシ化合物とを反応させてなる化合物を効率よく生成させることができる。また、ポリアミンとしては、芳香族ポリアミン、脂肪族ポリアミン及び脂環式ポリアミンのいずれも用いることができる。これらのうちでは芳香族ポリアミンが好ましく、芳香族ポリアミンを用いた場合は、より優れた腐食抑制の作用を有する酸洗腐食抑制剤とすることができる。
【００１０】
芳香族ポリアミンは特に限定されず、例えば、キシリレンジアミン（ｏ−体、ｍ−体及びｐ−体のいずれでもよいが、ｍ−体が特に好ましい。）、１，３−ビス（アミノメチル）シクロヘキサン、ｐ−フェニレンジアミン、４，４’−ジアミノジフェニルメタン、２，２−ビス［４−（４−アミノフェノキシ）フェニル］プロパン、ジアミノジフェニルエーテル、３，３’−ジメチル−４，４’−ジアミノジフェニルメタン等が挙げられる。また、脂肪族ポリアミンも特に限定されず、例えば、エチレンジアミン、ジエチレントリアミン、トリエチレンテトラミン、テトラエチレンペンタミン、ペンタエチレンヘキサミン、イミノビスプロピルアミン、メチルイミノビスプロピルアミン、１，３−ジアミノプロパン、１，４−ジアミノブタン、ビスアミノプロピルプロピレンジアミン、ヒドロキシエチルエチレンジアミン（アミノエチルエタノールアミン）、テトラメチレンジアミン等が挙げられる。更に、脂環式ポリアミンも特に限定されず、１，３−ビス（アミノメチル）シクロヘキサン、４，４’−メチレンビス（シクロヘキシルアミン）等が挙げられる。これらのポリアミンは１種のみ用いてもよいし、２種以上を用いてもよい。
【００１１】
上記「化合物」は、エポキシ化合物とポリアミンとの反応により生成する。どのようにして反応させるかは特に限定されず、例えば、エポキシ化合物とポリアミンとを所定温度で混合し、混合終了後、所定温度で所要時間攪拌して反応させることができる。反応に用いるエポキシ化合物とポリアミンとの量比は特に限定されないが、ポリアミンのエポキシ化合物に対するモル比（ポリアミンのモル数／エポキシ化合物のモル数）が１．２〜５であることが好ましい。このモル比は１．２〜４、特に１．４〜３．５、更に１．７〜３であることがより好ましい。ポリアミンのエポキシ化合物に対するモル比が１．２〜５であれば、腐食抑制化合物を酸洗浄液に十分に溶解させることができ、且つ腐食抑制の作用に優れた耐食性酸洗液とすることができる。また、ポリアミンのエポキシ化合物に対するモル比が１．４以上、特に１．７以上であれば、腐食抑制化合物を酸洗浄液により容易に溶解させることができる。
【００１２】
上記「塩」（腐食抑制化合物）は、例えば、エポキシ化合物とポリアミンとからなる化合物を反応温度から少し降温させた後、酸により中和することで得られる。中和に用いる酸は特に限定されず、通常、酸洗浄液として使用される各種の無機酸及び有機酸を用いることができる。中和後、この塩は、酸液に溶解したままで、所定濃度となるように酸洗浄液に配合し、耐食性酸洗液とすることができる。また、再結晶等により析出させたものをそのまま（このように酸洗腐食抑制剤は腐食抑制化合物のみからなっていてもよい。）、又は後記の他の腐食抑制剤等と混合した後、酸洗浄液に配合し、耐食性酸洗液とすることもできる。
【００１３】
上記「耐食性酸洗液」は酸洗腐食抑制剤を含有する。この耐食性酸洗液は酸洗腐食抑制剤を酸洗浄液に配合することにより調製することができる。この酸洗浄液は特に限定されないが、無機酸又は有機酸が水溶液の形態で用いられることが多い。無機酸としては、塩酸、硫酸、燐酸、フッ酸及び硝酸等が挙げられる。また、有機酸としては、シュウ酸、クエン酸、蟻酸、酢酸、酒石酸、リンゴ酸、ヒドロキシ酢酸及びグルコン酸等が挙げられる。酸洗浄液としては、通常、無機酸が用いられ、無機酸としては塩酸又は硫酸、特に塩酸が用いられることが多い。酸洗浄液に対する酸洗腐食抑制剤の配合量は特に限定されず、酸洗浄液を１００質量％とした場合に、腐食抑制化合物が１×１０−３〜２×１０−２質量％、特に２×１０−３〜１×１０−２質量％となるように配合することができる。腐食抑制化合物の配合量が１×１０−３〜２×１０−２質量％であれば、腐食抑制の作用に優れた耐食性酸洗液とすることができる。
【００１４】
酸洗腐食抑制剤は、使用時に酸洗浄液に配合し、所定濃度の腐食抑制化合物を含有する耐食性酸洗液として用いることができる。更に、酸洗腐食抑制剤を酸洗浄液に配合し、調製した耐食性酸洗液を使用時まで保管しておいてもよい。このように保管しておく場合は、所定量の酸洗腐食抑制剤を配合した耐食性酸洗液としてもよいし、高濃度の耐食性酸洗液とし、使用時に酸洗浄液で希釈して、所定濃度の腐食抑制化合物を含有し、且つ所定の酸濃度の耐食性酸洗液としてもよい。また、耐食性酸洗液には、腐食抑制化合物の溶解を促進するため界面活性剤及び有機溶剤等を配合することもできる。界面活性剤及び有機溶剤等は、酸洗浄液に予め配合しておいてもよいし、酸洗腐食抑制剤の配合時に同時に配合してもよい。
【００１５】
本発明の耐食性酸洗液では、他の腐食抑制剤を併用することもできる。この他の腐食抑制剤としては、トリエチレンテトラミン、テトラエチレンペンタミン、ペンタエチレンヘキサミン、ヘキサメチレンテトラミン、２−プロピン−１−オール、１−ヘキシン−３−オール、４−エチル−１−オクチン−３−オール、１−ブチンジオール、３−メチル−１−ペンチン−３−オール、３−メチル−１−ブチン−３−オール、２，５−ジメチル−３−ヘキシン−２，５−ジオール、チオ尿素、チオセミカルバジド、フェニルチオ尿素、トリルチオ尿素、Ｎ−メチルチオ尿素、ジメチルチオ尿素、ジエチルチオ尿素、ジブチルチオ尿素、テトラメチルチオ尿素、メチルイソチオ尿素、ベンジルイソチオ尿素、ジイソプロピルチオ尿素、エチレンチオ尿素、メルカプトベンゾチアゾール、２，５−ジメルカプト−１，３，４−チアジアゾール、２−メルカプトベンゾチアゾール、２−（チオシアノメチルチオ）ベンゾチアゾール、３−（２−ベンゾチアジルチオ）プロピオン酸、（２−ベンゾチアジルチオ）酢酸、２−メルカプトイミダゾリンエチレンチオ尿素、イソブチルメルカプタン、ブチルメルカプタン、オクチルメルカプタン、メルカプトベンゾチアジルスルフィド、ジベンジルスルフォキシド、２−ウンデシルグリオキシジウムエチルサルフェート、アルキルピリジニウムクロライド、アルキルピコリニウムクロライド、アルキルピリジニウムブロマイド、アルキルピコリニウムブロマイド、アルキルピリジニウムアイオダイド、アルキルピコリニウムアイオダイド、Ｎ−（ｐ−クロロベンジル）ピリジニウムクロライド、Ｎ−（ｐ−クロロベンジル）ピロリニウムクロライド、ラウリルキノリニウムクロライド、アルキルイソコノリニウムクロライド、アルキルイソキノリニウムブロマイド、ベンジルピリジニウムクロライド、Ｎ−ヒドロキシエチル−ピコリニウムクロライド、Ｎ−ヒドロキシエチル−ピリジニウムクロライド、Ｎ−（ｐ−ラウリルベンジル）−ピリジニウムクロライド、Ｎ−（ｐ−ラウリルベンジル）−ピコリニウムクロライド、Ｎ−カルボキシメチルピリジニウムクロライド、Ｎ−カルボキシメチルピコリニウムクロライド、Ｎ−カーバモイルエチル−ピリジニウムクロライド、Ｎ−カーバモイルピコリニウムクロライド、Ｎ−ヒドロキシエトキシエチル−ピリジニウムクロライド、Ｎ−ヒドロキシエトキシエチル−ピコリニウムクロライド、Ｎ−アリル−ピリジニウムクロライド、Ｎ−アリル−ピコリニウムクロライド、ドデシルベンジル−４−ピコリニウムクロライド、トリメチルベンジルアンモニウムクロライド、Ｎ−ベンジル（３，５−ルチジニウム）クロライド及びＮ−ラウリル（３，５−ルチジニウム）クロライド等が挙げられる。また、市販のポリアミン化合物（例えば、日東紡績社製、商品名「ＰＡＳ」及び三菱ガス化学社製、商品名「ガスカミン」）、並びにポリビニルカチオン樹脂（例えば、三洋化成工業社製、商品名「ケミスタット」）等が挙げられる。
【００１６】
これらの併用される腐食抑制剤としては、トリエチレンテトラミン、テトラエチレンペンタミン、ペンタエチレンヘキサミン及びヘキサメチレンテトラミン等のポリアルキレンポリアミン、２−プロピン−１−オール、１−ヘキシン−３−オール、４−エチル−１−オクチン−３−オール、１−ブチンジオール、３−メチル−１−ペンチン−３−オール、３−メチル−１−ブチン−３−オール及び２，５−ジメチル−３−ヘキシン−２，５−ジオール等のアセチレンアルコール、並びに上記の各種のポリアミン化合物が好ましい。
この他の腐食抑制剤は、予め酸洗腐食抑制剤に配合しておいてもよいし、酸洗浄液に酸洗腐食抑制剤を配合する際に同時に酸洗浄液に配合してもよい。
この他の酸洗腐食抑制剤は１種のみ用いてもよいし、２種以上を用いてもよい。
他の酸洗腐食抑制剤の配合量は特に限定されず、他の酸洗腐食抑制剤の種類等にもよるが、酸洗腐食抑制剤の全量を１００質量％とした場合に、１０〜６０質量％、特に１５〜５５質量％とすることができる。
【００１７】
また、本発明の耐食性酸洗液では、酸洗速度を向上させるための酸洗促進剤を併用することもできる。この酸洗促進剤としては、亜硫酸塩、チオ硫酸塩、ナトリウムハイドロサルファイド、カルシウムハイドロサルファイド、硫化ナトリウム、硫化アンモニウム、亜硫酸水素アンモニウム、亜硫酸水素ナトリウム及びロダンアンモニウム等の無機イオウ化合物が挙げられる。更に、チオグリコール酸、チオグリコール酸アンモニウム、チオグリコール酸ナトリウム、チオグリコール酸−２−エチルヘキシル、チオグリコール酸メトキシブチル、トリメチロールプロパントリス（チオグリコレート）、チオグリセロール、チオ酢酸、チオジグリコール、３，３−チオジプロピオン酸、チオフェノール、ベンジルメルカプタン、チオ安息香酸、チオサリチル酸、２−アミノチオフェノール、２−メルカプトイミダゾリン、２−メルカプトエタノール、メルカプトプロピオン酸、β−メルカプトプロピオン酸、β−メルカプトプロピオン酸−３−メトキシブチル、トリメチロールプロパントリス（β−チオプロピオネート）、β−メルカプトプロピオン酸−２−エチルヘキシル、２−メルカプトベンゾチアゾール、トリグリコールジメルカプタン、ペンタエリスリトールテトラチオグリコレート、２，４，６−トリメルカプト−ｓ−トリアジン、ペンタエリスリトールテトラキスチオグリコレート、３，３−ジチオジプロピオン酸、２，２−ジチオジエタノール、エチレングリコールジチオグリコレート、チオジグリコール酸、チオアセトアミド、二酸化チオ尿素、イソチオシアン酸アリル、ｐ−トルエンスルホン酸ナトリウム、グリオキザール重亜硫酸ナトリウム、グアニルチオ尿素、チオ乳酸、チオリンゴ酸、２−メルカプトブチル酸、チオシアン酸ベンジル、ジメチルスルホキシド、ジエチルチオカルバミン酸ナトリウム、ｐ−トルエンスルホンヒドラジド、メタンスルホン酸、ブタンスルフィン酸、ベンゼンスルフィン酸、トルエンスルフィン酸、ピリジンスルフィン酸、ベンゼンスルフィン酸アンモニウム、トルエンスルフィン酸アンモニウム、ベンゼンスルフィン酸エチル、塩化ベンゼンスルフィニル、Ｎ−メチルベンゼンスルフィニルクロライド、ブタンスルフェニルクロライド、塩化ベンゼンスルフェニル、ピリジンスルフェニルクロライド、ブタンジスルホキシド、ベンゼンスルホキシド、ピリジンスルホキシド、ブタンジスルホン、ジフェニルスルホン、ジピリジンスルホン、並びにベンゼンスルフィン酸及びトルエンスルフィン酸のアルカリ金属塩又はアミン塩等の有機イオウ化合物が挙げられる。
【００１８】
これらの併用される酸洗促進剤としては、チオグリコール酸、チオグリコール酸アンモニウム、チオグリコール酸ナトリウム、チオグリコール酸−２−エチルヘキシル、チオグリコール酸メトキシブチル等のチオグリコール酸誘導体、メルカプトプロピオン酸、β−メルカプトプロピオン酸、β−メルカプトプロピオン酸−３−メトキシブチル、トリメチロールプロパントリス（β−チオプロピオネート）、β−メルカプトプロピオン酸−２−エチルヘキシル等のメルカプトプロピオン酸誘導体、及びエチレングリコールジチオグリコレートなどが好ましい。
この酸洗促進剤は、予め酸洗腐食抑制剤に配合しておいてもよいし、酸洗浄液に酸洗腐食抑制剤を配合する際に同時に酸洗浄液に配合してもよい。
この酸洗促進剤は１種のみ用いてもよいし、２種以上を用いてもよい。
この酸洗促進剤の配合量は特に限定されず、必要に応じて適量を配合することができる。
【００１９】
本発明の耐食性酸洗液と金属表面とを接触させることにより金属材料を洗浄することができる。接触させる方法は特に限定されず、例えば、耐食性酸洗液を金属表面に吹き付けて接触させることができる。また、金属材料を耐食性酸洗液に浸漬することで、耐食性酸洗液と金属表面とを接触させることができる。これらのうちでは金属材料を耐食性酸洗液に浸漬する方法が好ましい。この方法であれば、洗浄すべき金属表面の全面に耐食性酸洗液を均等に接触させることが容易であり、金属表面をむらなく洗浄することができる。
【００２０】
この耐食性酸洗液を用いて洗浄される金属材料の種類は特に限定されず、鉄鋼材料等が挙げられる。この鉄鋼材料は、表面に四三酸化鉄からなる厚さ１〜１０ｎｍ、特に３〜７ｎｍの皮膜が形成されている黒皮付きの鉄鋼材料であってもよく、そのような皮膜が形成されていない黒皮なしの鉄鋼材料であってもよい。黒皮付きの鉄鋼材料及び黒皮なしの鉄鋼材料のいずれであっても同様に優れた腐食抑制の作用が奏される。更に、洗浄される金属材料の形状も特に限定されず、平板状、丸棒状、角棒状及び特定の成形体等のいずれであってもよい。また、この耐食性酸洗液は、熱交換器及び製紙用蒸解釜等の構成部材となっている金属表面に生成したスケール等の除去に用いることもできる。
【００２１】
本発明の酸洗腐食抑制剤は、（１）酸洗浄液を１００質量％とした場合に、腐食抑制化合物が１×１０−３〜２×１０−２質量％となるように酸洗浄液に配合して耐食性酸洗液とし、この耐食性酸洗液と、黒皮付き鉄鋼材料、黒皮なし鉄鋼材料等の金属材料の表面とを接触させることで、金属の洗浄に用いることができる。更に、（２）所定量を越える腐食抑制化合物を酸洗浄液に配合して高濃度耐食性酸洗液とし、使用時に酸洗浄液により腐食抑制化合物が１×１０−３〜２×１０−２質量％となるように希釈し、且つ所定の酸濃度の耐食性酸洗液とし、この耐食性酸洗液と、黒皮付き鉄鋼材料、黒皮なし鉄鋼材料等の金属材料の表面とを接触させることで、金属の洗浄に用いることができる。また、上記（１）及び（２）のいずれの使用方法においても、耐食性酸洗液と金属表面とは、耐食性酸洗液を金属表面に吹き付けて接触させることができる。更に、金属を耐食性酸洗液に浸漬することで接触させることもできる。
【実施例】
【００２２】
以下、本発明を実施例により具体的に説明する。
［１］第一鉄イオン、第二鉄イオン及び酸洗腐食抑制剤を含有する耐食性酸洗液を用いた黒皮付き熱間圧延鋼板の洗浄
（１）酸洗腐食抑制剤の調製
実施例１〜６及び比較例１〜４
実施例１
温度計、攪拌機及び滴下ロートを備える容量３リットルの三口フラスコにメタキシリレンジアミン４０８ｇ（３モル）を仕込み、このフラスコを油浴に浸漬し、４０℃まで昇温させた。その後、内容物を攪拌しつつ、滴下ロートよりレゾルシノールジグリシジルエーテル２３４ｇ（１モル）を内容物の温度が１２０℃以上にならないように調温しながら滴下した。全量滴下後、１２０℃で３０分間攪拌を継続した。次いで、８５℃まで降温させ、１０％塩酸１４９８ｇを投入して中和した。ｐＨは６であった。このようにして、腐食抑制化合物であるアミン塩酸塩を含有する酸洗腐食抑制剤を得た。
【００２３】
実施例２〜６
エポキシ化合物の種類、ポリアミンの種類及びポリアミンのモル数を表１のようにした他は、実施例１と同様にして腐食抑制化合物であるアミン塩酸塩を含有する酸洗腐食抑制剤を得た。ｐＨはいずれも６〜７の範囲内であった。
【００２４】
比較例１〜４
エポキシ化合物の種類、ポリアミンの種類及びポリアミンのモル数を表１のようにした他は、実施例１と同様にして腐食抑制化合物であるアミン塩酸塩を含有する酸洗腐食抑制剤を得た。ｐＨはいずれも６〜７の範囲内であった。
【００２５】
【表１】
2006045608.tif 000002
尚、表１において、「ＭＸＤＡ」はメタキシリレンジアミン、「ＴＥＴＡ」はトリエチレンテトラミン、「ＡＥＥＡ」はアミノエチルエタノールアミン、「１，３−ＢＡＣ」は１，３−ビス（アミノメチル）シクロヘキサンである。
【００２６】
（２）鋼板表面の洗浄
１０％塩酸に、第一鉄イオン５０ｇ、第二鉄イオン１ｇ、並びに実施例１〜６及び比較例１〜４の酸洗腐食抑制剤を腐食抑制化合物が５×１０−３ｇとなるように配合し、全体で１０００ミリリットルの耐食性酸洗液を調製した。その後、これらの耐食性酸洗液の一部をガラス製の容量０．３リットルの容器に投入し、その温度を９０℃まで昇温させた。次いで、縦５０×横５０×厚さ２．３ｍｍの黒皮付き熱間圧延鋼板を１０分間浸漬し、各々の酸洗腐食抑制剤の腐食抑制の作用及びそれぞれの腐食抑制化合物の溶解性を下記のようにして評価した。尚、比較例５では、酸洗腐食抑制剤は配合されておらず、鉄イオンのみが配合されている１０％塩酸溶液を用いた。結果を表１に併記する。
（ａ）腐食量；浸漬前後の鋼板の重量を測定し、以下のようにして算出した。
腐食量（ｍｇ／ｃｍ２）＝（浸漬前の重量−浸漬後の重量）／鋼板の全表面積
（ｂ）腐食抑制率；比較例５の腐食量を基準として下記のようにして算出した。
腐食抑制率（％）＝［（比較例５の腐食量−各々の腐食量）／比較例５の腐食量］×１００
溶解性；上記のようにして調製した耐食性酸洗液を目視で観察し、濁りの有無及び濁りの程度を確認した。
【００２７】
表１の結果によれば、レゾルシノールジグリシジルエーテル１モルに対してポリアミンを３モル用いて酸洗腐食抑制剤を調製した実施例１及び３、４では、芳香族ポリアミンであるＭＸＤＡを用いた実施例１の酸洗腐食抑制剤が、脂肪族ポリアミンであるＴＥＴＡ、ＡＥＥＡを用いた実施例３、４の酸洗腐食抑制剤より腐食抑制の作用に優れていることが分かる。また、ＭＸＤＡを１．５モルと減じた実施例２では、溶解性はやや低下するものの、腐食抑制の作用は実施例１より優れている。更に、ヒドロキノンジグリシジルエーテルとＭＸＤＡとを用いた実施例５では、レゾルシノールジグリシジルエーテルを用いた場合に比べて、溶解性、腐食抑制の作用ともにやや低く、レゾルシノールジグリシジルエーテルがより優れていことが分かる。また、脂環式ポリアミンである１，３−ＢＡＣを用いた実施例６では、芳香族ポリアミンであるＭＸＤＡを用いた場合に比べて腐食抑制の作用がやや低く、芳香族ポリアミンがより優れていることが分かる。
【００２８】
一方、ビスフェノールＡ型エポキシ化合物を用いた比較例１では、腐食抑制の作用が低く、ＭＸＤＡを３モル用いているにもかかわらず溶解性も劣る。また、脂肪族系のエポキシ化合物を用いた比較例２では、溶解性は良好であるものの、腐食抑制の作用は低い。更に、エーテル型ではなくエステル型のエポキシ化合物を用いた比較例３も、溶解性は優れているものの、腐食抑制の作用は低い。また、１官能のエポキシ化合物を用いた比較例４では、ＭＸＤＡが１モルと少量でも溶解性は優れているが、腐食抑制の作用はほとんどないことが分かる。
【００２９】
［２］第一鉄イオン及び酸洗腐食抑制剤を含有する耐食性酸洗液を用いた冷間圧延鋼板（磨鋼板）の洗浄
（１）酸洗腐食抑制剤の調製
実施例７〜１０及び比較例６
エポキシ化合物の種類、ポリアミンの種類及びポリアミンのモル数を表２のようにした他は、実施例１と同様にして腐食抑制化合物であるアミン塩酸塩を含有する酸洗腐食抑制剤を得た。ｐＨはいずれも６〜７の範囲内であった。
【００３０】
【表２】
2006045608.tif 000003
尚、表２において、「ＭＸＤＡ」はメタキシリレンジアミン、「ＴＥＴＡ」はトリエチレンテトラミン、「１，３−ＢＡＣ」は１，３−ビス（アミノメチル）シクロヘキサンである。
【００３１】
（２）鋼板表面の洗浄
１０％塩酸に、第一鉄イオン１００ｇ、並びに実施例７〜１０及び比較例６の酸洗腐食抑制剤を腐食抑制化合物が５×１０−３ｇとなるように配合し、全体で１０００ミリリットルの耐食性酸洗液を調製した。その後、上記［１］、（２）と同様にして冷間圧延鋼板［磨軟鋼板］を洗浄し、各々の酸洗腐食抑制剤の腐食抑制の作用及びそれぞれの腐食抑制化合物の溶解性を上記［１］、（２）と同様にして評価した。尚、比較例７では、酸洗腐食抑制剤は配合されておらず、鉄イオンのみが配合されている１０％塩酸溶液を用いた。この比較例７の腐食量を腐食抑制率の算出の基準とした。結果を表２に併記する。
【００３２】
表２の結果によれば、この冷間圧延鋼板（磨軟鋼板）の洗浄の場合は腐食量が極めて少なく、また、実施例７〜８のように、エポキシ化合物の種類、ポリアミンの種類及びエポキシ化合物に対するポリアミンのモル比は腐食抑制の作用に大きな影響を及ぼさず、いずれも良好な結果であることが分かる。一方、脂肪族系のエポキシ化合物を用いた比較例６では、溶解性は良好であるものの、腐食抑制の作用は低いことが分かる。
【００３３】
［３］第一鉄イオン並びに本発明の酸洗腐食抑制剤及びその他の酸洗腐食抑制剤を含有する耐食性酸洗液を用いた黒皮付き熱間圧延鋼板の洗浄
（１）酸洗腐食抑制剤
実施例１１〜１３、参考例１及び比較例８
酸洗腐食抑制剤として、実施例１の酸洗腐食抑制剤（実施例１１）、実施例１の酸洗腐食抑制剤と商品名「ＰＡＳ−９２」（日東紡績社製）との併用（実施例１２）、実施例１の酸洗腐食抑制剤とＰＥＧ１０００（分子量１０００のポリエチレングリコール）との併用（実施例１３）、及び商品名「ＰＡＳ−９２」（日東紡績社製）（参考例１）を用いた。
【００３４】
【表３】
2006045608.tif 000004
【００３５】
（２）鋼板表面の洗浄
１０％塩酸に、第一鉄イオン１００ｇ、並びに実施例１１〜１３及び参考例１の酸洗腐食抑制剤（実施例１の酸洗腐食抑制剤の場合は腐食抑制化合物）が５×１０−３ｇとなるように配合し、全体で１０００ミリリットルの耐食性酸洗液を調製した。その後、上記［１］、（２）と同様にして黒皮付き熱間圧延鋼板を洗浄し、各々の酸洗腐食抑制剤の腐食抑制の作用及び溶解性を上記［１］、（２）と同様にして評価した。尚、比較例８では、酸洗腐食抑制剤は配合されておらず、鉄イオンのみが配合されている１０％塩酸溶液を用いた。この比較例８の腐食量を腐食抑制率の算出の基準とした。結果を表３に併記する。
【００３６】
表３の結果によれば、実施例１１〜１３では、いずれも溶解性が良好であり、且つ腐食抑制の作用も優れていることが分かる。一方、参考例１では、溶解性は良好であるものの、腐食抑制の作用は低い。このように、本発明の酸洗腐食抑制剤は優れた腐食抑制の作用を有し、他の酸洗腐食抑制剤を併用した場合も、本発明の酸洗腐食抑制剤のみを用いた場合に比べて同等以上の優れた腐食抑制の作用を有している。更に、他の酸洗腐食抑制剤のみを用いた場合に比べてより優れた腐食抑制の作用を有していることが分かる。